(57)【要約】【課題】リチウム二次電池用電極の活物質の劣化を抑制し、サイクル特性を改善したリチウム二次電池用負極を提供する。【解決手段】リチウム二次電池用負極材料として、有機ケイ素化合物と炭素とを含む混合物で被覆された平均粒径２０μｍ以下のＳｉ粒子を用いる。【選択図】なし【特許請求の範囲】
【請求項１】
リチウム二次電池用負極材料として、有機ケイ素化合物と炭素とを含む混合物で被覆された平均粒径２０μｍ以下のＳｉ粒子を用いることを特徴とするリチウム二次電池用負極材料。
【請求項２】
有機ケイ素化合物が、下記一般式（１）
Ｒ1aＳｉ（ＯＲ2）b（ＯＨ）4-(a+b)・・・（１）
（Ｒ1は１価の有機基を表し、Ｒ2は炭素数１〜８の低級アルキル基を表す。ａは０〜２の整数を表し、ｂは０〜４の整数を表す。ただし、０≦ａ＋ｂ≦４とする。）で示される１種以上の有機ケイ素化合物前駆体の重縮合により生成された生成物であることを特徴とする請求項１に記載のリチウム二次電池用負極材料。
【請求項３】
有機ケイ素化合物中の全Ｓｉ原子の５〜９０％が、１価の有機基と結合していることを特徴とする請求項１又は２に記載のリチウム二次電池用負極材料。
【請求項４】
Ｓｉ粒子上に被覆されている炭素の重量比が、Ｓｉ粒子に対して１０wt％〜５０wt％であることを特徴とする請求項１〜３のいずれかに記載のリチウム二次電池用負極材料。
【請求項５】
有機ケイ素化合物中に、Ａｌ、Ｔｉ、Ｚｒからなる群から選ばれた少なくとも１種の金属を含有することを特徴とする請求項１〜４のいずれかに記載のリチウム二次電池用負極材料。
【請求項６】
請求項１〜５のいずれかに記載のリチウム二次電池用負極材料の製造方法であって、Ｓｉ粒子上に有機ケイ素化合物と炭素とを被覆するための方法としてボールミリングを用いることを特徴とするリチウム二次電池用負極材料の製造方法。
【発明の詳細な説明】
【技術分野】
【０００１】
本発明は、リチウム二次電池負極材料およびその製造方法に関するものである。
【背景技術】
【０００２】
従来のリチウム二次電池は、正極にコバルト酸リチウムやマンガン酸リチウム、ニッケル酸などのリチウム含有の遷移金属酸化物と、負極に黒鉛などの炭素系材料が用いられているものがほとんどである。しかしながら、これら材料の組み合わせで実用化されているリチウム二次電池における容量密度やエネルギー密度は、ほぼ限界に達しつつある。一方、リチウム二次電池が用いられる機器側の高性能化にともない、電池に対し高容量、高エネルギー密度が望まれている。
【０００３】
電池の高容量化、高エネルギー密度を達成するためには活物質に高容量を実現しうる材料に変更することが必要となってきている。
【０００４】
その中で、負極活物質として金属リチウムを用いると、重量および体積あたりのエネルギー密度は黒鉛系炭素材料に比べてきわめて高いものとなりうるが、充電時にリチウムがデンドライト状に析出し、セパレータを貫通して、内部短絡を引き起こすという潜在的問題を有している。
【０００５】
この他には、高容量化を実現する材料として、充電時にリチウムと合金化することが可能である、ケイ素（Ｓｉ）、スズなどを負極活物質として用いるリチウム二次電池が報告されている。
【０００６】
Ｓｉは工業的に二酸化ケイ素を原料として製造されるが、二酸化ケイ素の埋蔵量は世界的に非常に潤沢な材料である。また、Ｓｉを負極活物質として使用したときの理論容量も大きいことから、Ｓｉを負極として用いたリチウム二次電池が提案されている（特許文献１〜４参照）。
【０００７】
しかしながら、Ｓｉをリチウム二次電池用負極として用いると、リチウムと合金化する際に大きな体積変化を伴い、集電性の低下が発生する。特に繰り返し充放電を行なうと特性劣化が顕著に表れてくる。
【先行技術文献】
【特許文献】
【０００８】
【特許文献１】特開２００１−２１６９６１号公報
【特許文献２】特開２００６−１９６３３８号公報
【特許文献３】特開２００６−２６０７８４号公報
【特許文献４】特開２００７−１５７７０９号公報
【発明の概要】
【発明が解決しようとする課題】
【０００９】
リチウム二次電池用電解液として、一般的にカーボネート系の極性非水系有機溶媒が使用される。負極活物質としてＳｉを用いたリチウム二次電池において、この電解液を使用すると、最初の充電時に負極活物質のＳｉと電解液とが反応して過量の電荷が使われる。このような非可逆的な反応によってＳｉ表面に固体電解質（Ｓｏｌｉｄ Ｅｌｅｃｔｒｏｌｙｔｅ Ｉｎｔｅｒｆａｃｅ：ＳＥＩ）膜のようなパッシベーション層を形成する。このようなＳＥＩ膜は、電解液がそれ以上分解されずに安定した充放電を保持可能にする。しかし、前記ＳＥＩ膜は、電池の充放電が反復されるにつれて発生する活物質の膨脹及び収縮によって漸進的に亀裂が発生し、電極表面から脱離される。したがって、電解液が活物質に直接的に接触して電解質の分解反応が持続的に発生する。そして、前記亀裂が一旦発生すれば、電池の充放電によってかかる亀裂が発達し続けて活物質そのものにも亀裂が発生し、劣化が進行する。特に、Ｓｉが活物質の場合、充放電による体積変化が大きいので、前記のような活物質の劣化が目立つ。実際Ｓｉを負極に用いた場合、体積変動は最大で約４倍となることが知られている。
【００１０】
本発明は、従来の課題を解決するもので、リチウム二次電池用電極の活物質の劣化を抑制し、サイクル特性を改善したリチウム二次電池用負極材料およびその製造方法を提供することを目的とする。
【課題を解決するための手段】
【００１１】
本発明に係るリチウム二次電池用負極材料は、有機ケイ素化合物と炭素とを含む混合物で被覆された平均粒径２０μｍ以下のＳｉ粒子を用いることを特徴とする。
【００１２】
充放電中の膨張収縮におけるＳｉ粒子の亀裂を抑制するためには、粒子自体を微粒子化することが有効である。実験の結果、２０μｍ以下〜数μｍにおいて、簡易な作製方法で作製することができ、さらに十分にサイクル特性か改善できることがわかった。
【００１３】
また、本発明に係るリチウム二次電池用負極材料において、前記有機ケイ素化合物とは下記一般式（１）
Ｒ1aＳｉ（ＯＲ2）b（ＯＨ）4-(a+b)・・・（１）
（Ｒ1は１価の有機基を表し、Ｒ2は炭素数１〜８の低級アルキル基を表す。ａは０〜２の整数を表し、ｂは０〜４の整数を表す。ただし、０≦ａ＋ｂ≦４とする。）で示される１種以上の有機ケイ素化合物前駆体の重縮合により生成された生成物である。
【００１４】
有機ケイ素化合物は有機鎖が入っているため、柔軟性を有する。有機鎖は構造体が柔軟性を持つことに寄与するが、加水分解、重縮合反応時に立体障害となり、反応の進行を抑制する。柔軟性を持ち、骨格を形成するのに必要な反応を進行させるためには、前記有機ケイ素化合物中の全Ｓｉ原子の５〜９０％が、１価の有機基と結合していることが好ましい。
【００１５】
この構成によれば、有機ケイ素化合物が柔軟性を持ち十分な骨格が形成された構造を持ち、膨張収縮に強い負極を作製することができる。
【００１６】
また、Ｓｉ自体に炭素を被覆することもサイクル特性を改善するのに非常に有効である。炭素の被覆量としては重量比で、Ｓｉ粒子に対して１０wt％〜５０wt％であることが好ましい。
【００１７】
また、有機ケイ素化合物の前駆体として式（１）で示されるＳｉのアルコキシドに加えてＡｌ、Ｔｉ、Ｚｒの金属アルコキシドを使用することができる。前駆体としてＡｌ、Ｔｉ、Ｚｒの金属アルコキシドを使用することで、有機ケイ素化合物の生成反応が促進され、被膜の製膜性がより良くなる。
【００１８】
また、Ｓｉ微粒子上に被膜を作製する方法としてボールミリングを使用することが、密着性の良い被膜を作製する方法、工業的に簡便であるという点から好ましい。
【発明の効果】
【００１９】
本発明のリチウム二次電池用負極材料は、有機ケイ素化合物と炭素とを含む混合物で被覆された平均粒径２０μｍ以下のＳｉ粒子を用いることで、膨張収縮に強い負極材料となり、サイクル特性良い負極材料となる。
【図面の簡単な説明】
【００２０】
【図１】本発明実施例及び比較例のリチウム二次電池による充放電試験結果を示す図
【発明を実施するための形態】
【００２１】
以下、本発明の実施の形態について詳細に説明する。
＜負極＞
本発明において、負極を構成する材料としては、Ｓｉ粒子を用いて、表面を有機ケイ素化合物と炭素とをボールミリングを用いて被覆する。
【００２２】
充放電中の膨張収縮におけるＳｉ粒子の亀裂を抑制するためには、粒子自体を微粒子化することが有効である。粒子がある程度まで小さければ、充電時に膨張したときの粒子にかかるひずみを抑制することができるため、亀裂の発達を防ぐことができるからである。粒子サイズとしては小さければ小さい方がひずみを抑制できるという観点では好ましいが、粒径を小さくしようとするほど工業的に難しくなり、製造コストも高くなってしまう。実験の結果、２０μｍ以下〜数μｍにおいて、ボールミリングによる簡易な作製方法で作製することができ、さらに十分にサイクル特性か改善できることがわかった。
【００２３】
また、本発明に係るリチウム二次電池用負極材料において、前記有機ケイ素化合物とは下記一般式（１）
Ｒ1aＳｉ（ＯＲ2）b（ＯＨ）4-(a+b)・・・（１）
（Ｒ1は１価の有機基を表し、Ｒ2は炭素数１〜８の低級アルキル基を表す。ａは０〜２の整数を表し、ｂは０〜４の整数を表す。ただし、０≦ａ＋ｂ≦４とする。）で示される１種以上の有機ケイ素化合物前駆体の重縮合により生成された生成物である。（１）で示される有機ケイ素化合物前駆体は一般的にゾルゲル法として知られている反応過程、つまりは加水分解、重縮合の過程を経て有機ケイ素化合物を形成する。
【００２４】
また、Ｒ1で示される有機基は、重縮合に際して、立体的な障害となり難く、膜形成に必要な骨格を十分に発達させることができるものであれば、いずれの有機基であってもよい。例えば、Ｒ1で示される有機基としては、炭素数が１〜１０のアルキル基、シクロアルキル基、アルケニル基、アリール基、アラルキル基などの非置換一価炭化水素基や、これらの基の水素原子の一部又は全部をハロゲン原子（塩素、フッ素、臭素原子等）、シアノ基、オキシエチレン基等のオキシアルキレン基、ポリオキシエチレン基等のポリオキシアルキレン基、（メタ）アクリル基、（メタ）アクリロキシ基、アクリロイル基、メタクリロイル基、メルカプト基、アミノ基、アミド基、ウレイド基、エポキシ基などの官能基で置換した置換一価炭化水素基、これら非置換又は置換一価炭化水素基において、−Ｏ−、−ＮＨ−、−Ｎ（ＣＨ3）−、−Ｎ（Ｃ6Ｈ5）−、Ｃ6Ｈ5ＮＨ−、Ｈ2ＮＣＨ2ＣＨ2ＮＨ−等が介在した基を挙げることができる。
【００２５】
Ｒ1で示される有機基のより具体的な例としては、ＣＨ3−、ＣＨ3ＣＨ2−、ＣＨ3ＣＨ2ＣＨ2−などのアルキル基、ＣＨ2＝ＣＨ−、ＣＨ2＝ＣＨＣＨ2−、ＣＨ2＝Ｃ（ＣＨ3）−などのアルケニル基、Ｃ6Ｈ5−などのアリール基、ＣｌＣＨ2−、ＣｌＣＨ2ＣＨ2ＣＨ2−、ＣＦ3ＣＨ2ＣＨ2−、ＣＮＣＨ2ＣＨ2−、ＣＨ3−（ＣＨ2ＣＨ2Ｏ）ｍ−ＣＨ2ＣＨ2ＣＨ2−（但し、ｍは１以上の整数である。）、ＣＨ2（Ｏ）ＣＨＣＨ2ＯＣＨ2ＣＨ2ＣＨ2−（但し、ＣＨ2（Ｏ）ＣＨＣＨ2はグリシジル基を示す）、ＣＨ2＝ＣＨＣＯＯＣＨ2−、ＣＨ2＝ＣＨＣＯＯＣＨ2ＣＨ2ＣＨ2−、ＣＨ2＝ＣＣＨ3ＣＯＯＣＨ2ＣＨ2ＣＨ2−、ＨＳＣＨ2ＣＨ2ＣＨ2−、ＮＨ2ＣＨ2ＣＨ2ＣＨ2−、ＮＨ2ＣＨ2ＣＨ2ＮＨＣＨ2ＣＨ2ＣＨ2−、ＮＨ2ＣＯＮＨＣＨ2ＣＨ2ＣＨ2−などが挙げられる。
【００２６】
上記した有機基の中でも、特に、炭素数が１〜５のアルキル基及びアルケニル基が、他の有機基と比べて、重縮合反応における立体的な障害となり難く、Ｓｉ粒子表面への膜形成に必要な骨格を十分に発達させ易いため、好ましい。また、一般式（１）において整数ａが２の場合、Ｒ1で示される２個の有機基は、同一の有機基であってもよいし、それぞれ異なる有機基であってもよい。
【００２７】
また、一般式（１）において、Ｒ2で示される炭素数が１〜８の低級アルキル基は、直鎖状のものであても、分岐鎖を有するものであってもよく、具体例としては、−ＣＨ3、−ＣＨ2ＣＨ3、−ＣＨ（ＣＨ3）、−ＣＨ2ＣＨ2ＣＨ3などのアルキル基を挙げることができる。なお、上記一般式（１）で示されるＳｉのアルコキシドにおいて、整数ｂが２以上の場合、ｂ個のＲ2はすべて同一の基であってもよいし、それぞれ異なる基であってもよい。
【００２８】
また、有機ケイ素化合物中に含まれるＳｉ原子のうち５〜９０％のＳｉ原子が、１価の有機基と結合していることが好ましい。このようなＳｉ原子に結合した有機基は、Ｓｉ粒子の表面を被覆する有機ケイ素化合物に柔軟性を付与する。なお、１価の有機基は、膜柔軟性を向上させることができるものであれば、いずれのものであってもよく、特に限定されるものではないが、上記のように炭素数が１〜５のアルキル基又はアルケニル基が好ましい。
【００２９】
また、Ｓｉ自体が導電性に劣るため、集電体との接触、導電材との接触が非常に重要である。導電材との接触面積を増やすためには、先に述べたように粒径を小さくすることが有効である。また、Ｓｉ自体に炭素を被覆することも非常に有効である。Ｓｉ粒子上に被覆する炭素量については、導電性を高めるという意味では多い方が好ましいが、多すぎると負極全体のエネルギー密度が減少してしまう。以上の観点より炭素の被覆量としては重量比で、Ｓｉ粒子に対して１０wt％〜５０wt％であることが好ましい。この構成によればＳｉ粒子のエネルギー密度を下げすぎることなく集電性能を高い負極を作製することができる。
【００３０】
また、有機ケイ素化合物の前駆体として式（１）で示されるＳｉのアルコキシドに加えてＡｌ、Ｔｉ、Ｚｒの金属アルコキシドを使用することができる。前駆体としてＡｌ、Ｔｉ、Ｚｒの金属アルコキシドを使用することで、有機ケイ素化合物の生成反応が促進され、被膜の製膜性がより良くなる。このことは、結果的にサイクル特性の改善につながる。
【００３１】
また、Ｓｉ微粒子上に被膜を作製する方法としてボールミリングを好適に使用することが、密着性の良い被膜を作製する方法、工業的に簡便であるという点から好ましい。
【００３２】
＜非水電解液＞
本発明において、非水電解液は特に限定されないが、溶媒として、エチレンカーボネート（以下、ＥＣと略す）、プロピレンカーボネート、ブチレンカーボネート、ジエチルカーボネート（以下、ＤＥＣと略す）、ジメチルカーボネート、メチルエチルカーボネート、γ−ブチロラクトン等のエステル類や、テトラヒドロフラン、２−メチルテトラヒドロフラン、ジオキサン、ジオキソラン、ジエチルエーテル、ジメトキシエタン、ジエトキシエタン、メトキシエトキシエタン等のエーテル類、ジメチルスルホキシド、スルホラン、メチルスルホラン、アセトニトリル、ギ酸メチル、酢酸メチル等の極性溶媒を使用することができる。これらの溶媒は単独で使用しても、あるいは２種以上を混合して混合溶媒として使用してもよい。
【００３３】
また、非水電解液には、電解質塩が含まれていてもよい。電解質塩としては、ＬｉＣｌＯ4、ＬｉＢＦ4（ホウフッ化リチウム）、ＬｉＰＦ6（六フッ化リン酸リチウム）、ＬｉＣＦ3ＳＯ3（トリフルオロメタンスルホン酸リチウム）、ＬｉＦ（フッ化リチウム）、ＬｉＣｌ（塩化リチウム）、ＬｉＢｒ（臭化リチウム）、ＬｉＩ（ヨウ化リチウム）、
ＡｌＣｌ4Ｌｉ（四塩化アルミン酸リチウム）等のリチウム塩が挙げられる。これらは単独で使用しても、あるいは２種以上を混合して使用してもよい。
【００３４】
電解質塩の濃度は、特に限定されないが、０．５ｍｏｌ／Ｌ〜２．５ｍｏｌ／Ｌが好ましく、より好ましくは１．０ｍｏｌ／Ｌ〜２．２ｍｏｌ／Ｌである。電解質塩の濃度が、０．５ｍｏｌ／Ｌ未満の場合には、非水電解液中において電荷を運ぶキャリア濃度が低くなり、非水電解液の抵抗が高くなるおそれがあるので好ましくない。また、電解質塩の濃度が、２．５ｍｏｌ／Ｌより高い場合には、塩自体の解離度が低くなり、非水電解液中のキャリア濃度が上がらないおそれがあるので好ましくない。
【００３５】
＜用途＞
本発明のリチウム二次電池の用途は、特に限定されないが、例えば、電子機器に搭載する場合、ノートパソコン、サブノートパソコン、ペン入力パソコン、ポケット（パームトップ）パソコン、電子ブックプレーヤー、携帯電話、コードレスフォン子機、ハンディーターミナル、携帯ファックス、携帯コピー、携帯プリンター、ヘッドフォンステレオ、ビデオムービー、液晶テレビ、ハンディークリーナー、携帯音楽プレーヤー、電気シェーバー、電子翻訳機、トランシーバー、電動工具、電子手帳、電卓、ＩＣレコーダー、ラジオ、バックアップ電源などが挙げられる。その他民生用として、自動車、電動車両、モーター、照明器具、玩具、ゲーム機器、ロードコンディショナー、アイロン、時計、ストロボ、カメラ、医療機器（ペースメーカー、補聴器、肩もみ機など）などが挙げられる。更に、各種軍需用、宇宙用として用いることができる。また、他の二次電池や太陽電池と組み合わせることもできる。
【実施例】
【００３６】
以下に、実施例と比較例を示し、本発明を具体的に説明するが、本発明は下記の実施例に限定されるものではない。
【００３７】
［実施例１］
以下の手順に従って本発明の実施例１に係るリチウム二次電池を作製した。
＜Ｓｉ微粒子の作製＞
２５０ｍｌの窒化ケイ素製容器にＳｉ粒子（高純度化学研究所製、純度９９．９９９％、粒径７５μｍ）を１０ｇ入れ、窒化ケイ素製ボール（φ２０ｍｍ）を１５個を使用して３０分間遊星型ボールミルにより大気雰囲気下にてボールミリングを行った。粒子の平均粒径を測定すると、平均粒径１８μｍであった。
【００３８】
＜有機ケイ素化合物の作製＞
メチルトリテトラエトキシシラン、テトラエトキシシラン、０．０１規定塩酸、エタノールを、モル比で１：１：７：９、全量で３０ｇとなるように秤量し、サンプル管内で３時間撹拌し、５０℃で３０分間乾燥させることで、ゲル状の有機ケイ素化合物を得た。
【００３９】
＜Ｓｉ微粒子上への有機ケイ素化合物、炭素の被覆＞
先に作製したＳｉ微粒子５ｇと有機ケイ素化合物５ｇ、アセチレンブラック２ｇを２５０ｍｌの窒化ケイ素製容器に投入し、さらに１時間、ボールミリングすることで表面が有機ケイ素化合物と炭素で被覆されたＳｉ微粒子を得た。この表面被覆されたＳｉ微粒子を、負極活物質として２ｇ、導電助材として平均粒径６μｍであるグラファイト粒子（ＳＦＧ−６、Ｔｉｍｃａｌ）２ｇ、バインダーとしてポリフッ化ビニリデン（以下、ＰＶＤＦと略す。）（ＫＦ１０００、株式会社クレハ製）１ｇを溶剤のＮ−メチル−２−ピロリドン（以下、ＮＭＰと略す。）に混合した後、めのう乳鉢にて混練して分散を行い、負極のペーストを作製した。作製したペーストをバーコーターを用いて負極板集電体である厚み１０μｍの銅箔の片面に塗工した。塗工した電極は、５０℃で２０分間大気乾燥後、油圧プレス機を用いてプレスし、塗工部を２０ｍｍ×２０ｍｍの大きさに切り抜き、さらに１５０℃で８時間真空乾燥することにより負極板を形成した。
【００４０】
＜単セルの組立て＞
この負極板の対極、参照極として金属リチウムを用いて３極式のセルを作製し、５０ｍｌのサンプル瓶を用いて電解液１ｍｏｌ／ＬのＬｉＰＦ6／ＥＣ＋ＤＥＣ（体積比１：２）を充填し、単セルを作成した。
【００４１】
＜サイクル特性試験＞
上記単セルを０．００１Ｖ〜１．５Ｖの範囲で１００ｍＡ／ｇの電流で充放電を反復し、得られた充放電結果を図１に示した。図１の結果に示すとおり、１０サイクル時点で６６．７％と高い容量維持率を示した。
【００４２】
［実施例２］
有機ケイ素化合物の作製方法として、メチルトリテトラエトキシシラン、チタン（ＩＶ
）ｎ−ブドキシド、０．０１規定塩酸、エタノールを、モル比で４：１：１６：１９、全量で３０ｇとなるように秤量し、サンプル管内で３時間撹拌し、５０℃で３０分間乾燥させることで、ゲル状の有機ケイ素化合物を得た。他の作製手順については実施例１と同様とした。図１の結果に示すとおり、１０サイクル時点で６６．２％と高い容量維持率を示した。
【００４３】
［実施例３］
有機ケイ素化合物の作製方法として、メチルトリテトラエトキシシラン、アルミニウムｓｅｃ−ブトキシド、０．０１規定塩酸、エタノールを、モル比で４：１：１５：２０、全量で３０ｇとなるように秤量し、サンプル管内で３時間撹拌し、５０℃で３０分間乾燥させることで、ゲル状の有機ケイ素化合物を得た。他の作製手順については実施例１と同様とした。図１の結果に示すとおり、１０サイクル時点で６８．５％と高い容量維持率を示した。
【００４４】
［実施例４］
有機ケイ素化合物の作製方法として、メチルトリテトラエトキシシラン、テトラノルマルプロポキシジルコニウム、０．０１規定塩酸、エタノールを、モル比で４：１：１６：１９、全量で３０ｇとなるように秤量し、サンプル管内で３時間撹拌し、５０℃で３０分間乾燥させることで、ゲル状の有機ケイ素化合物を得た。他の作製手順については実施例１と同様とした。図１の結果に示すとおり、１０サイクル時点で６９．４％と高い容量維持率を示した。
【００４５】
［比較例１］
未処理のＳｉ粒子（高純度化学研究所製、純度９９．９９９％、粒径７５μｍ）を陰極活物として使用し、実施例１と同様の方法で単セルの組立て、サイクル特性試験を行なった。図１の結果に示すとおり、１０サイクル時点で容量維持率が４．９％となった。
【００４６】
［比較例２］
２５０ｍｌの窒化ケイ素製容器にＳｉ粒子（高純度化学研究所製、純度９９．９９９％、粒径７５μｍ）を５ｇ入れ、窒化ケイ素製ボール（φ２０ｍｍ）を１５個を使用して１０分間遊星型ボールミルにより大気雰囲気下にてボールミリングを行った。粒子の平均粒径を測定すると、平均粒径３０μmであった。
【００４７】
以下、実施例１と同じ手順を用いて、Ｓｉ粒子上への有機ケイ素化合物、炭素の被覆、単セルの組立て、サイクル試験を行なった。図１の結果に示すとおり、１０サイクル時点で容量維持率が２１．４％となった。
【００４８】
以上より、本発明の負極材料を用いたリチウム二次電池は、充放電中における膨張収縮に対しての劣化が抑制され、結果的にサイクル特性が良くなったことが示唆される。
【図１】
2010272477.tif 000002